СПОСОБ ПРИГОТОВЛЕНИЯ КАТАЛИЗАТОРОВ ДЛЯ ГЛУБОКОЙ ГИДРООЧИСТКИ НЕФТЯНЫХ ФРАКЦИЙ

2
2
1. Способ приготовления катализатора для глубокой гидроочистки нефтяных фракций, включающий пропитку алюмооксидного носителя раствором соединений металлов VIII и VI групп, отличающийся тем, что готовится совместный пропиточный раствор, содержащий соединение молибдена и нитрат кобальта при мольном соотношении Мо/Со, равном 1,70-2,30, стабилизированный 25,8-35,0 мл 30%-ного HO на 100 мл пропиточного раствора, при рН среды 1,5-5,0, и производится однократная пропитка оксида алюминия с последующей термообработкой.
4
6
2
10
38
4
2
4
4
6
6
18
2
4
4
6
6
18
2
3
2
2
3
2
2
2. Способ по п.1, отличающийся тем, что в качестве соединений молибдена используются 10-молибдодикобальтат (III) аммония (NH)[CoMo0H]·7НО, или 6-молибдокобальтат (II) аммония (NH)[Со(ОН)MoO]·6HO, или 6-молибдоникелат (II) аммония (NH)[Ni(OH)MoO]·5HO, а в качестве соединения кобальта используются нитрат кобальта Со(NO)·6НО или ацетат кобальта Со(СНСОО)·4HO.
3. Способ по п.2, отличающийся тем, что пропитка гранул носителя проводится после создания вакуума в сосуде, содержащем навеску носителя.
4. Способ по п.2, отличающийся тем, что пропитка гранул носителя после создания вакуума проводится пропиточным раствором при температурах 20-90°С.
5. Способ по п.4, отличающийся тем, что завершающее прокаливание готового катализатора проводится при температурах не выше 400°С в окислительной или инертной средах.